(57)【特許請求の範囲】
【請求項１】
対象物を検知するシステムであって、
円偏光を照射する照射部、対象物移動部、円偏光を感知する検出部をこの順で含み、
前記検出部は、前記照射部から照射された光が入射する位置にあり、
前記照射部から照射された光が前記検出部に入射する光の光路は前記対象物移動部と交差しており、
前記照射部が選択的に照射する円偏光のセンスと前記検出部が選択的に感知する円偏光のセンスとが同一であり、
前記照射部が光源および円偏光分離フィルム１を含み、かつ前記検出部が円偏光分離フィルム２および受光素子を含み、
前記光源、円偏光分離フィルム１、前記対象物移動部、円偏光分離フィルム２、および前記受光素子がこの順で配置されており、
円偏光分離フィルム１および円偏光分離フィルム２が互いに同一のセンスの円偏光を選択的に透過させ、
円偏光分離フィルム１および円偏光分離フィルム２がいずれも反射光散乱性円偏光分離層と反射光非散乱性円偏光分離層とを含み、
前記光源、前記反射光非散乱性円偏光分離層、および前記反射光散乱性円偏光分離層がこの順となるように円偏光分離フィルム１が配置され、
前記受光素子、前記反射光非散乱性円偏光分離層、および前記反射光散乱性円偏光分離層がこの順となるように円偏光分離フィルム２が配置されている
システム。
【請求項２】
対象物を検知するシステムであって、円偏光を照射する照射部、円偏光を感知する検出部、対象物移動部および鏡面反射部材を含み、
前記対象物移動部は前記照射部と前記鏡面反射部材との間にあるか、および／または、前記鏡面反射部材と前記検出部との間にあり、
前記照射部および前記検出部は、前記照射部から照射された光が前記鏡面反射部材で鏡面反射して前記検出部に入射する位置にあり、
前記照射部から照射され前記鏡面反射部材に入射する光の光路、および／または入射光が前記鏡面反射部材で反射し前記検出部に感知される光の光路は前記対象物移動部と交差しており、
前記照射部が選択的に照射する円偏光のセンスと前記検出部が選択的に感知する円偏光のセンスとが逆であり、
前記照射部が光源および円偏光分離フィルム１１を含み、かつ前記検出部が円偏光分離フィルム１２および受光素子を含み、
光源、円偏光分離フィルム１１、および前記鏡面反射部材をこの順で含み、かつ、
前記鏡面反射部材、円偏光分離フィルム１２、および受光素子をこの順で含み、
円偏光分離フィルム１１および円偏光分離フィルム１２が互いの逆の円偏光を選択的に透過させ
円偏光分離フィルム１１および円偏光分離フィルム１２がいずれも反射光散乱性円偏光分離層と反射光非散乱性円偏光分離層とを含み、
前記光源、前記反射光非散乱性円偏光分離層、および前記反射光散乱性円偏光分離層がこの順となるように円偏光分離フィルム１１が配置され、
前記受光素子、前記反射光非散乱性円偏光分離層、および前記反射光散乱性円偏光分離層がこの順となるように円偏光分離フィルム１２が配置されている
システム。
【請求項３】
前記反射光散乱性円偏光分離層がいずれもコレステリック液晶相を固定した円偏光分離層を含むフィルムである請求項１または２に記載のシステム。
【請求項４】
前記反射光散乱性円偏光分離層が、いずれも、前記コレステリック液晶相を固定した円偏光分離層の選択反射の中心波長において、選択的に透過するセンスの円偏光の散乱透過率／直透過率として０．００以上０．１０以下を有し、前記の円偏光とは逆のセンスの円偏光の拡散反射率／正反射率として２．０以上７．５以下を有する請求項３に記載のシステム。
【請求項５】
前記反射光非散乱性円偏光分離層が、いずれも、前記コレステリック液晶相を固定した円偏光分離層の選択反射の中心波長において、選択的に透過するセンスの円偏光の散乱透過率／直透過率として０．００以上０．０５以下を有し、前記の円偏光とは逆のセンスの円偏光の拡散反射率／正反射率として０．００以上０．０５以下を有する請求項３または４に記載のシステム。
【請求項６】
前記対象物が透明部分を含む物体である請求項１〜５のいずれか一項に記載のシステム。
【請求項７】
前記対象物がシート状である請求項１〜６のいずれか一項に記載のシステム。
【請求項８】
前記対象物が紙幣である請求項７に記載のシステム。
【請求項９】
前記対象物移動部は、前記対象物が通過する際に前記光路が前記対象物の平面の法線方向に対し傾斜するように配置されている請求項７または８に記載のシステム。
【請求項１０】
前記対象物が紙幣であって、前記対象物移動部は、前記光路と前記法線を含む面が前記紙幣の短辺方向と平行となるように配置されている請求項９に記載のシステム。
【請求項１１】
対象物を検知するシステムであって、
円偏光を照射する照射部、対象物移動部、円偏光を感知する検出部をこの順で含み、
前記検出部は、前記照射部から照射された光が入射する位置にあり、
前記照射部から照射された光が前記検出部に入射する光の光路は前記対象物移動部と交差しており、
前記照射部が選択的に照射する円偏光のセンスと前記検出部が選択的に感知する円偏光のセンスとが同一であり、
前記照射部が光源および円偏光分離フィルム１を含み、かつ前記検出部が円偏光分離フィルム２および受光素子を含み、
前記光源、円偏光分離フィルム１、前記対象物移動部、円偏光分離フィルム２、および前記受光素子がこの順で配置されており、
円偏光分離フィルム１および円偏光分離フィルム２が互いに同一のセンスの円偏光を選択的に透過させ、
前記対象物はシート状であり、
前記対象物移動部は、前記対象物が通過する際に前記光路が前記対象物の平面の法線方向に対し３０°〜６０°で傾斜するように配置されているシステム。
【請求項１２】
対象物を検知するシステムであって、
円偏光を照射する照射部、円偏光を感知する検出部、対象物移動部および鏡面反射部材を含み、
前記対象物移動部は前記照射部と前記鏡面反射部材との間にあるか、および／または、前記鏡面反射部材と前記検出部との間にあり、
前記照射部および前記検出部は、前記照射部から照射された光が前記鏡面反射部材で鏡面反射して前記検出部に入射する位置にあり、
前記照射部から照射され前記鏡面反射部材に入射する光の光路、および／または入射光が前記鏡面反射部材で反射し前記検出部に感知される光の光路は前記対象物移動部と交差しており、
前記照射部が選択的に照射する円偏光のセンスと前記検出部が選択的に感知する円偏光のセンスとが逆であり、
前記対象物がシート状であり、
前記対象物移動部は、前記対象物が通過する際に前記光路が前記対象物の平面の法線方向に対し３０°〜６０°で傾斜するように配置されているシステム。
【請求項１３】
前記対象物が透明部分を含む物体である請求項１１または１２に記載のシステム。
【請求項１４】
前記対象物が紙幣である請求項１１〜１３のいずれか一項に記載のシステム。
【請求項１５】
前記対象物移動部が、前記光路と前記法線を含む面が前記紙幣の短辺方向と平行となるように配置されている請求項１４に記載のシステム。
【請求項１６】
請求項１〜１５のいずれか一項に記載のシステムを用いて前記対象物を検知する方法であって、
前記検出部で右円偏光または左円偏光のいずれか一方のセンスを選択的に含む円偏光が感知されている状態において、前記光路を交差して前記対象物が通過したときに感知される光量が変化することにより前記対象物を検知する方法。
【請求項１７】
対象物を検知する方法であって、
検出部で、右円偏光または左円偏光のいずれか一方のセンスを選択的に含む円偏光が感知されている状態において、前記円偏光の光路を交差して前記対象物が通過したときに感知される光量が変化することにより前記対象物を検知し、
前記対象物がシート状であり、
前記対象物を、前記光路が前記対象物の平面の法線方向に対し３０°〜６０°で傾斜するように通過させることを含む方法。
【請求項１８】
前記対象物が透明部分を含む物体である請求項１７に記載の方法。
【請求項１９】
前記対象物が紙幣である請求項１７または１８に記載の方法。
【請求項２０】
前記紙幣を、前記光路と前記法線を含む面が前記紙幣の短辺方向と平行となるように通過させることを含む請求項１９に記載の方法。
【請求項２１】
前記変化が減少である請求項１６〜２０のいずれか一項に記載の方法。
【発明の詳細な説明】
【技術分野】
【０００１】
本発明は、検知システムおよび検知方法に関する。より詳しくは、本発明は円偏光を利用した検知システムおよび検知方法に関する。
【背景技術】
【０００２】
光センサーは様々な分野で用いられており、自動ドアセンサーでは人がドア前の領域に侵入したときの光量の変化を検出しているものがみられる。また、自動販売機などに内蔵されている紙幣識別機は、光センサーを用いて、紙幣の大きさを判別したり、紙幣の印刷を読み取ったりしている。
光センサーを用いた検知システムとして偏光を用いたシステムが従来から知られている。例えば、特許文献１では、シリコン基板に第一の直線偏光フィルタを介した偏光赤外光を照射し、シリコン基板からの反射光もしくは透過光を第二の直線偏光フィルターを介して受光するシステムで、シリコン基板のクラックを検出している。この技術は、クラックが存在しない箇所の反射光もしくは透過光は直線偏光であり第二の直線偏光フィルタを介すると特定の条件を満たすとき以外は感知できる光量が減少するが、クラックでの反射光もしくは透過光においては乱反射によって第二の直線偏光フィルタを介しても感知できる光が生じることを利用したものである。さらに、特許文献２では、特許文献１の技術において円偏光を利用した技術が開示されている。ここで、光源とシリコン基板との間のビームの光路中に設けられる第１の円偏光フィルタと、ビームの光路の延長線上であり、シリコン基板に対して、第１の円偏光フィルタの配置された側とは逆側に配設される第２の円偏光フィルタとは逆の偏光方向を持っている。【０００３】
特許文献３では、赤外光を利用してヒトの手や物体を検知する自動水栓装置において、投光する赤外光の直線偏光成分を透過する第１の偏光手段と、受光する赤外光の直線偏光成分を透過させる第２の偏光手段を用いて誤検知を防止した装置が開示されている。この装置では第１の偏光手段と第２の偏光手段とが透過する光が異なる偏光成分となるようにすることにより拡散反射成分を検出し、対象物を検知している。
【先行技術文献】
【特許文献】
【０００４】
【特許文献１】特開２００８−５８２７０号公報
【特許文献２】特開２０１３−３６８８８号公報
【特許文献３】特開２００３−９６８５０号公報
【発明の概要】
【発明が解決しようとする課題】
【０００５】
従来の光センサーを用いたシステムでは、検知対象物の光学的特徴などによって、誤検知がみられる場合があるため、常に改善が望まれている。特許文献３は、誤検知を減らした構成の一例であって、背景光が鏡面反射光になる環境で対象物がある場合の乱反射を感知している。特許文献１に記載の技術および円偏光を利用した特許文献２に記載の技術も同様に背景光が鏡面反射光になる環境で対象物からの拡散反射成分を検出するものである。
本発明は、様々な環境や対称物で使用可能な、感度が高く、誤検知が少ない検知システムを提供することを課題とする。本発明はまた、光センサーを用いて、任意の環境で、様々な対象物を感度良く誤検知無く検知する方法を提供することを課題とする。
【課題を解決するための手段】
【０００６】
本発明者らは、上記課題の解決のため、鋭意検討を重ね、新たなシステムを見出した。すなわち、本発明は下記の［１］〜［２０］を提供するものである。
［１］対象物を検知するシステムであって、
円偏光を照射する照射部、対象物移動部、円偏光を感知する検出部をこの順で含み、
上記検出部は、上記照射部から照射された光が入射する位置にあり、
上記照射部から照射された光が上記検出部に入射する光の光路は上記対象物移動部と交差しており、
上記照射部が選択的に照射する円偏光のセンスと検出部が選択的に感知する円偏光のセンスとが同一である、システム。
［２］上記照射部が光源および円偏光分離フィルム１を含み、かつ上記検出部が円偏光分離フィルム２および受光素子を含み、
上記光源、円偏光分離フィルム１、上記対象物移動部、円偏光分離フィルム２、および上記受光素子がこの順で配置されており、
円偏光分離フィルム１および円偏光分離フィルム２が互いに同一のセンスの円偏光を選択的に透過させる［１］に記載のシステム。
［３］円偏光分離フィルム１および円偏光分離フィルム２がいずれもコレステリック液晶相を固定した円偏光分離層を含むフィルムである［２］に記載のシステム。【０００７】
［４］対象物を検知するシステムであって、
円偏光を照射する照射部、円偏光を感知する検出部、対象物移動部および鏡面反射部材を含み、
上記対象物移動部は上記照射部と上記鏡面反射部材との間にあるか、および／または、上記鏡面反射部材と上記検出部との間にあり、
上記照射部および上記検出部は、上記照射部から照射された光が上記鏡面反射部材で鏡面反射して上記検出部に入射する位置にあり、
上記照射部から照射され上記鏡面反射部材に入射する光の光路、および／または入射光が上記鏡面反射部材で反射し上記検出部に感知される光の光路は上記対象物移動部と交差しており、
上記照射部が選択的に照射する円偏光のセンスと検出部が選択的に感知する円偏光のセンスとが逆である、システム。
［５］上記照射部が光源および円偏光分離フィルム１１を含み、かつ上記検出部が円偏光分離フィルム１２および受光素子を含み、
光源、円偏光分離フィルム１１、および鏡面反射部材をこの順で含み、かつ、
上記鏡面反射部材、円偏光分離フィルム１２、および受光素子をこの順で含み、
円偏光分離フィルム１１および円偏光分離フィルム１２が互いの逆の円偏光を選択的に透過させる［４］に記載のシステム。【０００８】
［６］円偏光分離フィルム１１および円偏光分離フィルム１２がいずれもコレステリック液晶相を固定した円偏光分離層を含むフィルムである［４］または［５］に記載のシステム。
［７］上記対象物が透明部分を含む物体である［１］〜［６］のいずれか一項に記載のシステム。
［８］上記対象物が透明部分と非透明部分を含む物体である［１］〜［６］のいずれか一項に記載のシステム。
［９］上記対象物がシート状である［１］〜［８］のいずれか一項に記載のシステム。
［１０］上記対象物が紙幣である［９］に記載のシステム。
［１１］上記対象物移動部は、上記対象物が通過する際に上記光路が上記対象物の平面の法線方向に対し傾斜するように配置されている［９］または［１０］に記載のシステム。
［１２］上記対象物が紙幣であって、上記傾斜の方向が、上記紙幣の短辺方向と平行である［１０］に記載のシステム。【０００９】
［１３］対象物を検知する方法であって、
右円偏光または左円偏光のいずれか一方のセンスを選択的に含む円偏光が感知されている状態において、上記円偏光の光路を交差して対象物が通過したときに感知される光量が変化することにより上記対象物を検知する方法。
［１４］上記変化が減少である［１３］に記載の方法。
［１５］上記対象物が透明部分を含む物体である［１３］または［１４］に記載の方法。
［１６］上記対象物が透明部分と非透明部分を含む物体である［１３］〜［１５］のいずれか一項に記載の方法。
［１７］上記対象物がシート状である［１３］〜［１６］のいずれか一項に記載の方法。
［１８］上記対象物が紙幣である［１７］に記載の方法。
［１９］上記対象物は、上記対象物の平面の法線方向に対し上記光路が傾斜するように上記光路を通過する［１７］または［１８］に記載の方法。
［２０］上記対象物が紙幣であって、上記傾斜の方向が、上記紙幣の短辺方向と平行である［１９］に記載の方法。
【発明の効果】
【００１０】
本発明により、光センサーを用いた検知システムとして新規のシステムが提供される。本発明はまた、光センサーを用いて、対象物を検知できる方法として新規の方法を提供する。本発明のシステムまたは方法を用いて、任意の環境で、例えば、透明部分を含む物品などを含む様々な対称物の感度が高く誤検知の少ない検知が可能である。
【図面の簡単な説明】
【００１１】
【図１】本発明のシステムによる対象物の検知のための、光源、受光素子、円偏光分離フィルムの配置例を示す図である。
【図２】実施例で用いた光源の発光スペクトルを示す図である。
【発明を実施するための形態】
【００１２】
以下、本発明を詳細に説明する。
なお、本明細書において「〜」とはその前後に記載される数値を下限値および上限値として含む意味で使用される。
また、本明細書において、角度（例えば「９０°」等の角度）、及びその関係（例えば「平行」、「水平」等）については、本発明が属する技術分野において許容される誤差の範囲を含むものとする。例えば、厳密な角度±１０°未満の範囲内であることなどを意味し、厳密な角度との誤差は、５°以下であることが好ましく、３°以下であることがより好ましい。
【００１３】
本明細書において、円偏光につき「選択的」というときは、光の右円偏光成分または左円偏光成分のいずれかの光量が、他方の円偏光成分よりも多いことを意味する。具体的には「選択的」というとき、光の円偏光度は、０．３以上であることが好ましく、０．６以上がより好ましく、０．８以上がさらに好ましい。実質的に１．０であることがさらに好ましい。ここで、円偏光度とは、光の右円偏光成分の強度をＩR、左円偏光成分の強度をＩLとしたとき、｜ＩR−ＩL｜／（ＩR＋ＩL）で表される値である。
【００１４】
本明細書において、円偏光につき「センス」というときは、右円偏光であるか、または左円偏光であるかを意味する。円偏光のセンスは、光が手前に向かって進んでくるように眺めた場合に電場ベクトルの先端が時間の増加に従って時計回りに回る場合が右円偏光であり、反時計回りに回る場合が左円偏光であるとして定義される。
【００１５】
本明細書においては、コレステリック液晶の螺旋の捩れ方向について「センス」との用語を用いることもある。コレステリック液晶による選択反射は、コレステリック液晶の螺旋の捩れ方向（センス）が右の場合は右円偏光を反射し、左円偏光を透過し、センスが左の場合は左円偏光を反射し、右円偏光を透過する。
【００１６】
本明細書において、複屈折とは、照射光の波長（発光ピーク）における対象物のレターデーションを意味する。対象物がフィルムであるときは、波長λにおける面内レターデーション（Ｒｅ）及び厚さ方向のレターデーション（Ｒｔｈ）を含む意味である。単位はいずれもｎｍである。特定波長λｎｍにおけるＲｅはＫＯＢＲＡ  ２１ＡＤＨ、又はＷＲ（王子計測機器（株）製）において、波長λｎｍの光をフィルム法線方向に入射させて測定される。測定波長λｎｍの選択にあたっては、波長選択フィルタをマニュアルで交換するか、または測定値をプログラム等で変換して測定することができる。測定されるフィルムが、１軸又は２軸の屈折率楕円体で表されるものである場合には、以下の方法によりＲｔｈが算出される。
【００１７】
特定波長λｎｍにおけるＲｔｈは、特定波長λｎｍにおけるＲｅを、面内の遅相軸（ＫＯＢＲＡ  ２１ＡＤＨ、又はＷＲにより判断される）を傾斜軸（回転軸）として（遅相軸がない場合には、フィルム面内の任意の方向を回転軸とする）のフィルム法線方向に対して法線方向から片側５０°まで１０度ステップで各々その傾斜した方向から波長λｎｍの光を入射させて全部で６点測定し、その測定されたレターデーション値と平均屈折率の仮定値及び入力された膜厚値を基にＫＯＢＲＡ  ２１ＡＤＨ又はＷＲが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ、又はＷＲが算出する。なお、遅相軸を傾斜軸（回転軸）として（遅相軸がない場合には、フィルム面内の任意の方向を回転軸とする）、任意の傾斜した２方向からレターデーション値を測定し、その値と平均屈折率の仮定値、及び入力された膜厚値を基に、以下の式（Ａ）、及び式（Ｂ）よりＲｔｈを算出することもできる。
【００１８】
【数１】
0006471162.tif 000002
【００１９】
なお、上記のＲｅ（θ）は法線方向から角度θ傾斜した方向におけるレターデーション値を表す。また、式（Ａ）におけるｎｘは、面内における遅相軸方向の屈折率を表し、ｎｙは、面内においてｎｘに直交する方向の屈折率を表し、ｎｚは、ｎｘ及びｎｙに直交する方向の屈折率を表す。ｄは膜厚である。
Ｒｔｈ＝（（ｎｘ＋ｎｙ）／２−ｎｚ）×ｄ・・・・・・・・・式（Ｂ）
【００２０】
［光］
本明細書において、光というとき、赤外線であっても、可視光線であっても、紫外線であってもよく、赤外線および可視光線の波長域、可視光線および紫外線の波長域、または赤外線、可視光線および紫外線の波長域にまたがる波長域の光であってもよい。１ｎｍ、１０ｎｍ、５０ｎｍ、１００ｎｍ、１５０ｎｍ、または２００ｎｍなどの特定の波長幅の光であってもよい。幅は、５０ｎｍ幅程度以上あることが好ましい。２種類の光、すなわち、波長域の異なる２つの光が用いられていてもよい。
【００２１】
可視光線は電磁波のうち、ヒトの目で見える波長の光であり、３８０ｎｍ〜７８０ｎｍの波長域の光を示す。赤外線（赤外光）は可視光線より長く電波より短い波長域電磁波である。近赤外光とは一般的に７８０ｎｍ〜２５００ｎｍの波長域の電磁波である。紫外線は可視光線より短くＸ線より長い波長域電磁波である。紫外線は可視光線およびＸ線と区別される波長領域の光であればよく、例えば波長１０〜３８０ｎｍの範囲の光である。
光としては、近赤外光を用いることも好ましい。光として近赤外光を用いる場合は、７８０ｎｍ〜１５００ｎｍ、または８００ｎｍ〜１５００ｎｍの波長域が好ましい。典型的には、赤外線カメラ、赤外線光電センサー、または赤外線通信などで用いられている近赤外光の波長域に対応する波長域の光を用いればよい。
【００２２】
本明細書において、「反射光」は、鏡面反射光（直反射光）および拡散反射光（散乱光）を含む意味である。「透過光」は散乱透過光、直透過光、および回折光を含む意味である。
なお、本明細書において「光路」は、光源から受光素子までの光の経路を意味する。図などにおいて、光路は直線で示されているが、このことは、照射光および検知される光がいずれも指向性の高い光に限定されることを意味するものではない。光路は単に、光の最短経路を示すものであってもよい。
【００２３】
［偏光、円偏光］
本発明の検知システムおよび検知方法においては、光として偏光が用いられる。偏光を用いることにより、周囲の光に対して照射部からの光を優勢に検知することが可能であり、Ｓ／Ｎ比を上げることができる。また、透明の対象物の検知が可能になる。さらに、本発明においては、検知のための偏光として円偏光が用いられる。円偏光を利用して対象物からの反射光および透過光を検知すると、偏光として直線偏光を用いる場合と比較して偏光検出のためのフィルムの方位の調整が容易または不要になる。
【００２４】
光の偏光状態は、円偏光板を装着した分光放射輝度計またはスペクトルメータを用いて測定することができる。この場合、右円偏光板を通して測定した光の強度がＩR、左円偏光板を通して測定した光の強度がＩLに相当する。  また、照度計や光スペクトルメータに、円偏光板を取り付けても測定することができる。右円偏光透過板をつけ、右円偏光量を測定、左円偏光透過板をつけ、左円偏光量を測定することにより、比率を測定できる。
【００２５】
［対象物］
本発明のシステムを用いた方法または本発明の方法で検知される対象物光を遮断する機能を有するものであればよい。例えば、光吸収機能、光反射機能を有していればよい。また、本発明のシステムおよび方法においては、検出に円偏光を用いているため、透明部分を含む物体の透明部分の感知も可能である。透明部分は複屈折を有していればよい。本明細書において、複屈折を有するとは、例えば、フィルムや板状製品の場合、ＲｅまたはＲｔｈが２０ｎｍ以上であることを意味し、５０ｎｍ以上であることが好ましく、１００ｎｍ以上であることがより好ましく、２００ｎｍ以上であることがさらに好ましい。対象物の複屈折により、照射される円偏光の偏光状態が変化し、検出部で検出される光量に変化を生じさせることができる。
なお、本明細書において、透明とは、検知に用いている光の波長域の自然光が透過する状態を意味する。具体的には、可視光領域における光線透過率が、５０％以上、６０％以上、８０％以上、９０％以上、または９５％以上であればよい。透明の尺度として用いられる光線透過率は、ＪＩＳ−Ｋ７１０５に記載された方法、すなわち積分球式光線透過率測定装置を用いて全光線透過率および散乱光量を測定し、全光線透過率から拡散透過率を引いて算出することができる。
対象物の例としては、人、動物、各種工業製品、カード、紙、フィルムなどが挙げられる。特に透明部分を有する対象物の例としては、ペットボトル、各種光学フィルムなどが挙げられる。透明部分と非透明部分を含む対象物も好ましい。
【００２６】
対象物としては紙幣も好ましい。紙幣としてはプラスチック基材を用いた紙幣であってもよい。プラスチック基材を用いた紙幣は衛生的観点、紙幣寿命、偽造防止の長所がある。コピー機での偽造を防止するためなどの目的で、透明部分を含む紙幣を用いたプラスチック基材を用いた紙幣を使用している国もある。キャッシュディスペンサーや自動販売機などに用いられる紙幣識別機では、透明な部分を認識できないか、または認識しにくいため、紙幣があるのか、破れて欠落しているのかが判別できず、誤作動の原因になりうるという問題があるが、本発明のシステムおよび方法はこのような問題を解決できる。
【００２７】
［検知方法および検知システム］
本発明のシステムを用いた方法または本発明の方法においては、右円偏光または左円偏光のいずれか一方のセンスを選択的に含む円偏光が感知されている状態において、この円偏光の光路を交差して対象物が通過したときに感知される光量が変化することにより対象物が検知される。変化は対象物が無い時の光量に対し、減少する変化であることが好ましい。減少の際は対象物が無い時の光量に対し例えば、８０％以下、５０％以下、２０％以下、１０％以下、５％以下、１％以下、０．５％以下、０．１％以下または０．０５％以下の光量になっていればよい。
光量の変化量で、対照物の種類が判定されていてもよい。例えば、透明物品と非透明物品とが区別されていてもよい。
【００２８】
本発明のシステムは、少なくとも、円偏光を照射する照射部、対象物移動部、円偏光を感知する検出部を含む装置であってもよく、または、対象物が移動している任意の対象物移動部（例えばエレベータ内や工場の製造ライン）に対して用いられる、円偏光を照射する照射部および円偏光を感知する検出部を含む組み合わせなどであってもよい。
一つの態様（透過型）では、システムは円偏光を照射する照射部、対象物移動部、円偏光を感知する検出部をこの順で含む。このとき、検出部は、照射部から照射された光が入射する位置にあり、照射部から照射された光が検出部に入射する光の光路は対象物移動部と交差しており、照射部が選択的に照射する円偏光のセンスと検出部が選択的に感知する円偏光のセンスとは同一であるようにする。
【００２９】
別の態様（反射型）では、システムは、円偏光を照射する照射部、円偏光を感知する検出部、対象物移動部および鏡面反射部材を含む。このとき対象物移動部は照射部と鏡面反射部材との間にあるか、および／または、鏡面反射部材と検出部との間にあり、照射部および検出部は、照射部から照射された光が鏡面反射部材で鏡面反射して検出部に入射する位置にある。そして、照射部から照射され鏡面反射部材に入射する光の光路、および／または入射光が鏡面反射部材で反射し検出部に直接感知される光の光路は対象物移動部と交差しており、照射部が選択的に照射する円偏光のセンスと検出部が選択的に感知する円偏光のセンスとは逆になるようにする。
【００３０】
対象物の検知のための、光源、受光素子、円偏光分離フィルムの配置例を図１に示す。
透過型の態様である、配置Ａ、Ｂ、Ｃにおいては、光源２２、光源側の円偏光分離フィルム（本明細書において円偏光分離フィルム１ということがある。）、対象物移動部２４、受光素子側の円偏光分離フィルム（本明細書において円偏光分離フィルム２ということがある。）、および受光素子２３がこの順で配置されている。円偏光分離フィルム１と円偏光分離フィルム２とは同じセンスの円偏光を透過し、対象物が存在しないときは、光源からの光は、直接受光素子に感知される。照射部から照射された光が検出部に入射する光の光路と対象物移動部との交差点を通過すると対象物の光学的特性に応じて、受光素子で感知される光の光量が変化し、その変化により対象物が検知される。配置Ａ、Ｂ、Ｃにおいて対象物は、図に示す直線のように左右の方向で移動していてもよく、紙面の手前と奥の方向で移動していてもよい。なお、本明細書において、対象物の「移動」は一方方向のものであってもよく、行き来するものであってもよい。
【００３１】
反射型の態様である、配置Ｄは、鏡面反射部材１６を用いて反射光を検知する構成であり、円偏光分離フィルム１１が円偏光分離フィルム１２とは逆のセンスの円偏光を透過する。配置Ｄにおいては、対象物から見て円偏光分離フィルムの同じ側面側に光源と受光素子とが配置されている。この構成において、受光素子は光源からの直接の光の影響を受けないよう受光素子と光源との間には光を遮断する層などが設けられていてもよい。配置Ｄにおいて対象物は、図に示す直線のように紙面の上下の方向で移動していてもよく、紙面の手前と奥の方向で移動していてもよい。
【００３２】
紙幣やフィルムなどのシート状の対象物であって、透明部分を含むものを検知する場合においては、光路は対象物の法線方向と角度をなしていることが好ましい。すなわち、光は、対象物に斜めに入射されることが好ましい。例えば配置Ｂ〜Ｄにおいて、対象物移動部として示す平面と平行に対象物が配置されていることが好ましい。面内または厚さ方向に複屈折を有するプラスチックフィルムの複屈折性を、光量の変化に反映させることができるからである。例えば、透明部分を有する紙幣における紙幣（カナダドル紙幣、シンガポールの紙幣、ベトナムの紙幣）は、波長５５０ｎｍにおける面内のレターデーションであるＲｅ（５５０）が、０〜１００ｎｍ程度であり、波長５５０ｎｍにおける厚さ方向のレターデーションであるＲｔｈ（５５０）が５００〜１２００ｎｍ程度であることが本発明者の検討の過程で見いだされた。このような紙幣に対して、例えば、図１の配置Ｂまたは配置Ｃに記載の対象物移動部の紙面左右方向が紙幣の短辺と平行になるようにして、光路と対象物移動部との交差点を通過させることが好ましい。光路と対象物の法線方向がなす角度（図１の配置Ｂまたは配置Ｃに示す、傾斜角度）は、２０°〜７０°、２０°超７０°以下、３０°〜６０°などであればよい。
本発明のシステムは、配置Ｄに示すように、対象物移動部２４を遮光するように、筐体が設けられていてもよい。その際、配置Ｄに示すように筐体の窓部分に円偏光分離フィルムが設けられていてもよい。
【００３３】
システムの具体例としては、紙幣識別機、自動ドアやエレベーターなどでの人感センサー、工場の製造ラインなどで製品の通過を確認するシステムなどが挙げられる。製品の例としては、特に限定されないが、フィルムなどの透明の製品も検知することができる。
【００３４】
［照射部］
照射部は特定の光の波長域で円偏光を選択的に照射する。照射される光の波長域は対象物に応じて選択すればよい。照射部は、光源を含む。また、照射部は光源と円偏光分離フィルムを含むことが好ましい。光源が直線偏光を照射する光源である場合などにおいては、照射部は光源とλ／４位相差層などの位相差フィルムとを含んでいてもよい。
光源としては、ハロゲンランプ、タングステンランプ、ＬＥＤ、ＬＤ、キセノンランプ、メタハラランプなど受光素子の感光波長の光を発光するものであればいずれも使用できるが、小型、発光指向性、単色光、パルス変調適性の点でＬＥＤまたはＬＤが好ましい。
【００３５】
照射部は、例えば光源を筐体内部に有し、光を出射する部分に円偏光分離フィルムを配して、円偏光分離フィルムを経由した光以外の光が光源から出射していない構成となっていることが好ましい。また、円偏光分離層が直線偏光分離層とλ／４位相差層とを含むものである場合は、λ／４位相差層が外側であって直線偏光分離層が光源側となるように配置することが好ましい。
【００３６】
［検出部］
検出部は照射部から照射される光の波長域で円偏光を選択的に感知していればよい。
検出部は、例えば受光素子と、円偏光分離フィルムからなっていればよい。
受光素子の例としては、Ｓｉ、Ｇｅ、ＨｇＣｄＴｅ、ＰｔＳｉ、ＩｎＳｂ、ＰｂＳなどの半導体を使用したフォトダイオード型センサーや光検出素子を線状に配列した検出器や画像を取り込めるＣＣＤやＣＭＯＳが挙げられる。
検出部は光量を測定できる光量検知部となっていることが好ましい。
円偏光分離フィルムは、検出部の部品として、円偏光分離フィルムが右円偏光または左円偏光のいずれか一方を選択的に透過させる波長の光を検出できる受光素子と組み合わせて用いられていればよい。受光素子の受光面に円偏光分離フィルムを配置すればよい。
【００３７】
センサーは受光素子を筐体内部に有し、光取り込み部分に円偏光分離フィルムを配して、円偏光分離フィルムを経由した光以外の光が受光素子に到達しない構成となっていることが好ましい。円偏光分離フィルムが後述の直線偏光分離層とλ／４位相差層とを含むものである場合は、λ／４位相差層が外側であって直線偏光分離層が受光素子側となるように配置することが好ましい。
【００３８】
［円偏光分離フィルム］
円偏光分離フィルムは、特定の波長域において右円偏光または左円偏光のいずれか一方を選択的に透過させるフィルムである。円偏光分離フィルムは、片側面から入射した特定の光（自然光、非偏光）を右円偏光および左円偏光に分離し、いずれか一方を選択的に他側面側に透過させることができることが好ましい。このとき他方の円偏光は反射していても吸収していてもよい。
【００３９】
円偏光分離フィルムは、いずれの面から入射した光に対しても右円偏光または左円偏光のいずれか一方を選択的に透過させるものであってもよく、いずれか一方の面から入射した光に対してのみ右円偏光または左円偏光のいずれか一方を選択的に透過させ、他側面から入射した光に対してはそのような同様の選択的透過を示さないものであってもよい。後者の場合は使用の際に、所望の円偏光選択性が得られる配置とすればよい。また、円偏光分離フィルムは、いずれの面から入射した光であっても右円偏光および左円偏光に分離していずれか一方を選択的に他側面側に透過していてもよく、いずれか一方の面から入射した光についてのみ右円偏光および左円偏光に分離し、いずれか一方を選択的に他側面側に透過させ、他側面から入射した光に対してはそのような円偏光分離を示さないものであってもよい。後者の場合は使用の際に、所望の円偏光選択性が得られる配置とすればよい。
【００４０】
円偏光分離フィルムは、特定の５０ｎｍ幅以上の波長領域において右または左円偏光のいずれか一方を入射させたときの入射光と同一センスの円偏光の光透過率｛（透過した円偏光の光強度）／（入射円偏光の光強度）×１００｝が、７０％以上、８０％以上、９０％以上、９５％以上、９９％以上、好ましくは実質的に１００％であればよい。同時に上記と同一の波長域において、他方のセンスの円偏光を入射させたときの入射光と同一センスの円偏光の光透過率｛（透過した円偏光の光強度）／（入射させた円偏光の光強度）×１００｝が３０％以下、２０％以下、１０％以下、５％以下、１％以下、好ましくは実質的に０％であればよい。
【００４１】
＜円偏光分離層＞
円偏光分離フィルムは、特定の波長域において右円偏光または左円偏光のいずれか一方を選択的に透過させる円偏光分離層を含む。なお、本明細書において、光源側で用いられる円偏光分離層を円偏光分離層１ということがあり、また、受光素子側で用いられる円偏光分離層を円偏光分離層２ということがある。円偏光分離フィルムは円偏光分離層の右円偏光または左円偏光のいずれか一方を選択的に透過させる機能が他の層によって喪失しないように円偏光分離層を含むことにより、特定の波長域において右円偏光または左円偏光のいずれか一方を選択的に透過させる機能を有する。
【００４２】
円偏光分離層が右円偏光または左円偏光のいずれか一方を選択的に透過させる波長域の波長域幅は、５ｎｍ以上、１０ｎｍ以上、２０ｎｍ以上、３０ｎｍ以上、４０ｎｍ以上、または５０ｎｍ以上であればよい。円偏光分離層が右円偏光または左円偏光のいずれか一方を選択的に透過させる特定の波長域は、円偏光分離フィルムの使用形態と合わせて、対象物の検出のために適した必要な光の波長を含んでいればよく、８００ｎｍ〜１５００ｎｍの波長域の５０％以上、６０％以上、７０％以上、８０％以上、または９０％以上であってもよく、実質的に１００％であってもよい。
【００４３】
円偏光分離層は、右円偏光または左円偏光のいずれか一方を選択的に透過させる波長域以外の光については、透過させていても、反射していても、吸収していてもよい。また、円偏光分離層は右円偏光または左円偏光のいずれか一方を選択的に透過させるとともに、他方の円偏光を反射していてもよく、吸収していてもよい。
円偏光分離層としては、例えば、コレステリック液晶相を固定した層、または直線偏光分離層とλ／４位相差層とを含む積層体からなる層を用いることができる。
【００４４】
（反射光散乱性円偏光分離層、反射光非散乱性円偏光分離層）
円偏光分離フィルムは、反射光散乱性円偏光分離層を含んでいてもよい。反射光散乱性円偏光分離層は特定の波長において選択的に透過するセンスの円偏光の散乱透過率/直透過率より、他方のセンスの円偏光の拡散反射率/正反射率が大きい。本明細書において、反射光散乱性円偏光分離層を含む円偏光分離フィルムを散乱型円偏光分離フィルム、反射光散乱性円偏光分離層を含まない円偏光分離フィルムを鏡面型円偏光分離フィルムということがある。
【００４５】
散乱透過率/直透過率、拡散反射率/正反射率はそれぞれ、分光光度計と積分球ユニットを用いて測定した値に基づいて計算される値である。直透過率、正反射率は分光光度計で、透過率、反射率の全角度測定値は分光光度計に積分球ユニットを組み合わせることで測定できる。直透過率は入射角０°での測定値であり、正反射率は測定の都合上、例えば入射角５°での測定値であればよい。散乱透過率は透過率の全角度測定値から直透過率を、拡散反射率は反射率の全角度測定値から正反射率を差し引いて算出することができる。いずれか一方の円偏光の直透過率、正反射率、透過率、反射率の全角度測定値を測定するために、光源側に測定波長で円偏光フィルターとして機能するフィルターを設置すればよい。
【００４６】
反射光散乱性円偏光分離層はコレステリック液晶相を固定した層からなっていればよく、上記の特定の波長は、後述するコレステリック液晶相を固定した層の円偏光反射（選択反射）の中心波長である。反射光散乱性円偏光分離層は、一方のセンスの特定の波長（選択反射波長）の円偏光に対しての反射光および透過光の散乱性が大きい。一方、その逆の円偏光に対しては散乱性が低い。すなわち、例えば反射光散乱性円偏光分離層が、右螺旋のコレステリック液晶から形成されている場合は、その選択反射波長の右円偏光に対しての反射円偏光、透過円偏光の散乱性が大きく、一方、左円偏光に対しては散乱性が低ければよい。反射光散乱性円偏光分離層が左螺旋のコレステリック液晶から形成されている場合は、その選択反射波長の左円偏光に対しての反射円偏光、透過円偏光の散乱性は大きく、右円偏光に対しては散乱性が低ければよい。
【００４７】
反射光散乱性円偏光分離層は、上記の特定の波長の上記のセンスの円偏光の散乱透過率／直透過率が０．００以上０．１０以下、好ましくは０．００以上０．０５以下であればよい。このような値により、特定の光路での高い光量と円偏光度を確保することができる。また、円偏光分離層は上記と逆のセンスの円偏光の拡散反射率／正反射率が２．０以上７．５以下、好ましくは３．０以上５．０以下であればよい。拡散反射率／正反射率が７．５より大きいと、円偏光分離層の透明度が下がる可能性がある。
また、反射光散乱性円偏光分離層は上記の特定の波長の自然光で測定したヘイズ値が１０より大きく５５以下、好ましくは、２０より大きく５０以下であればよい。なお、ここで、ヘイズ値は、｛（自然光の散乱透過率）／（自然光の散乱透過率＋自然光の直透過率）×１００（％）｝である。ヘイズ値は、円偏光の散乱透過率／直透過率等の測定について上述したように分光光度計と積分球ユニットを用いて測定した値に基づいて計算することができ、測定の際は光源側で上記の円偏光フィルターとして機能するフィルターを用いずに測定すればよい。
【００４８】
円偏光分離層は上記の反射光散乱性を有していない反射光非散乱性円偏光分離層のみからなっていても、反射光散乱性円偏光分離層のみからなっていても、反射光散乱性円偏光分離層と反射光非散乱性円偏光分離層とからなっていてもよい。反射光散乱性円偏光分離層と反射光非散乱性円偏光分離層とからなる円偏光分離層の場合、最外面に反射光散乱性円偏光分離層が含まれていることが好ましい。
反射光非散乱性円偏光分離層は、一方のセンスの特定の波長（選択反射波長）の円偏光に対しての反射光および透過光の散乱性は、その逆のセンスの円偏光に対しての散乱性と実質的に同一であり、上記特定の波長の上記センスの円偏光の散乱透過率／直透過率が０．００以上０．０５以下、好ましくは０．００以上０．０３以下であり、他方のセンスの円偏光の拡散反射率／正反射率が０．００以上０．０５以下、好ましくは０．００以上０．０３以下であればよい。上記特定の波長の自然光で測定したヘイズ値が３．０以下、好ましくは１．０以下であればよい。
反射光散乱性円偏光分離層としては、コレステリック液晶相を固定した層を用いればよい。反射光非散乱性円偏光分離層としては、コレステリック液晶相を固定した層、または直線偏光分離層とλ／４位相差層とを含む積層体を用いればよい。
【００４９】
（コレステリック液晶相を固定した層）
コレステリック液晶相は、右円偏光または左円偏光のいずれか一方のセンスの円偏光を選択的に反射させるとともに他方のセンスの円偏光を透過する円偏光選択反射を示すことが知られている。円偏光選択反射性を示すコレステリック液晶化合物やコレステリック液晶化合物から形成されたフィルムは従来から数多く知られており、円偏光分離フィルムにおいてコレステリック液晶相を固定した層を用いる場合には、それらの従来技術を参照することができる。
【００５０】
コレステリック液晶相を固定した層とは、コレステリック液晶相となっている液晶化合物の配向が保持されている層であればよく、典型的には、重合性液晶化合物をコレステリック液晶相の配向状態としたうえで、紫外線照射、加熱等によって重合、硬化し、流動性が無い層を形成して、同時に、また外場や外力によって配向形態に変化を生じさせることない状態に変化した層であればよい。なお、コレステリック液晶相を固定した層においては、コレステリック液晶相の光学的性質が層中において保持されていれば十分であり、層中の液晶性化合物はもはや液晶性を示していなくてもよい。例えば、重合性液晶化合物は、硬化反応により高分子量化して、もはや液晶性を失っていてもよい。
本明細書においてコレステリック液晶相を固定した層をコレステリック液晶層または液晶層ということがある。
【００５１】
コレステリック液晶層は、コレステリック液晶の螺旋構造に由来した円偏光反射を示す。その反射の中心波長λは、コレステリック相における螺旋構造のピッチ長Ｐ（＝螺旋の周期）に依存し、コレステリック液晶層の平均屈折率ｎとλ＝ｎ×Ｐの関係に従う。そのため、この螺旋構造のピッチ長を調節することによって、円偏光反射を示す波長を調整できる。すなわち、例えば、可視光波長域の少なくとも一部において光を選択的に透過（反射）するように、ｎ値とＰ値を調節して中心波長λが３８０ｎｍ〜７８０ｎｍの波長域となるようにすればよく、また、近赤外光波長域の少なくとも一部において右円偏光または左円偏光のいずれか一方を選択的に透過(反射)するように、上述の、ｎ値とＰ値を調節して中心波長λが７８０ｎｍ〜１５００ｎｍ、好ましくは８００ｎｍ〜１５００ｎｍの波長域となるようにすればよい。
【００５２】
なお、例えば、図１の配置Ｃの円偏光分離フィルム１または円偏光分離フィルム２にコレステリック液晶層を用いる場合などのように、コレステリック液晶層に対して斜めに光が入射する場合は、選択反射の中心波長は短波長側にシフトする。そのためため、光源または受光素子に合わせて必要とされる選択反射の波長に対して、上記のλ＝ｎ×Ｐの式に従って計算されるλは長波長となるようにｎ×Ｐを調整することが好ましい。屈折率ｎ2のコレステリック液晶層中でコレステリック液晶層の法線方向（コレステリック液晶層の螺旋軸方向）に対して光線がθ2の角度で通過するときの選択反射の中心波長をλdとするとき、λdは以下の式で表される。
λd＝ｎ2×Ｐ×ｃｏｓθ2
屈折率１．０の空気層から屈折率ｎ2のコレステリック液晶層に光がコレステリック液晶層の法線方向に対してθ1の角度で入射するときのθ2は以下の式で表される。
θ2＝ａｒｃｓｉｎ（ｓｉｎθ1／ｎ2）
コレステリック液晶層に対して斜めに光が入射する形態で用いる場合は、上記式に従ってｎ値とＰ値を調節して所望の中心波長とすればよい。
【００５３】
コレステリック液晶相のピッチ長は重合性液晶化合物とともに用いるキラル剤の種類、またはその添加濃度に依存するため、これらを調整することによって所望のピッチ長を得ることができる。なお、螺旋のセンスやピッチの測定法については「液晶化学実験入門」日本液晶学会編  シグマ出版２００７年出版、４６ｐ、および「液晶便覧」液晶便覧編集委員会  丸善  １９６ｐに記載の方法を用いることができる。
【００５４】
また、選択反射（円偏光反射）帯の半値幅は、Δλが液晶化合物の複屈折Δｎと上記ピッチ長Ｐに依存し、Δλ＝Δｎ×Ｐの関係に従う。そのため、選択反射帯の幅の制御は、Δｎを調整して行うことができる。Δｎの調整は重合性液晶化合物の種類やその混合比率を調整したり、配向固定時の温度を制御したりすることで行うことができる。
【００５５】
円偏光反射波長域の幅は可視光領域においては、通常の材料では５０ｎｍ〜１００ｎｍであるため、周期Ｐを変えた反射光の中心波長が異なるコレステリック液晶層を幾種類か積層することで反射の帯域幅を広げることができる。また、１つのコレステリック液晶層内において、周期Ｐを膜厚方向に対して緩やかに変化させることで反射の帯域を広げることもできる。
【００５６】
また、コレステリック液晶層の反射円偏光のセンスは螺旋のセンスに一致する。
円偏光分離層としては、螺旋のセンスが右または左のいずれかであるコレステリック液晶層を用いればよく、特定の波長で円偏光選択性を高くするためなどの目的のために積層する際には、周期Ｐが同じで、同じ螺旋のセンスのコレステリック液晶層を複数積層すればよい。この際は、後述の方法などにより別途作製されたコレステリック液晶層を接着層などにより接着してもよく、後述の方法などにより先に形成されたコレステリック液晶層の表面に直接、重合性液晶化合物等を含む液晶組成物を塗布し、配向および固定の工程を繰り返すことにより積層してもよい。後者の方法により、先に形成したコレステリック液晶層の空気界面側の液晶分子の配向方位と、その上に形成するコレステリック液晶層の下側の液晶分子の配向方位が一致し、円偏光分離層の偏光特性が良好となる。
【００５７】
また、選択反射（透過）帯域幅を広げるため複数層を積層してもよく、その際は同じ螺旋のセンスのコレステリック液晶層を積層すればよい。
コレステリック液晶層は、いずれの面から入射した光に対しても右円偏光または左円偏光のいずれか一方を選択的に透過させ、かついずれの面から入射した光であっても右円偏光および左円偏光に分離していずれか一方を選択的に他側面側に透過させることができる。
【００５８】
以下、可視光反射層または円偏光分離層に用いることができるコレステリック液晶層の作製材料および作製方法について説明する。
上記コレステリック液晶層の形成に用いる材料としては、重合性液晶化合物とキラル剤（光学活性化合物）とを含む液晶組成物などが挙げられる。必要に応じてさらに界面活性剤や重合開始剤などと混合して溶剤などに溶解した上記液晶組成物を、基材（支持体、配向層、透明層、下層となるコレステリック液晶層など）に塗布し、コレステリック配向熟成後、固定化してコレステリック液晶層を形成することができる。
【００５９】
重合性液晶化合物
重合性液晶化合物は、棒状液晶化合物であっても、円盤状液晶化合物であってもよいが、棒状液晶化合物であることが好ましい。
コレステリック液晶層を形成する棒状の重合性液晶化合物の例としては、棒状ネマチック液晶化合物が挙げられる。棒状ネマチック液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましく用いられる。低分子液晶化合物だけではなく、高分子液晶化合物も用いることができる。
【００６０】
重合性コレステリック液晶化合物は、重合性基をコレステリック液晶化合物に導入することで得られる。重合性基の例には、不飽和重合性基、エポキシ基、およびアジリジニル基が含まれ、不飽和重合性基が好ましく、エチレン性不飽和重合性基が特に好ましい。重合性基は種々の方法で、コレステリック液晶化合物の分子中に導入できる。重合性コレステリック液晶化合物が有する重合性基の個数は、好ましくは１〜６個、より好ましくは１〜３個である。重合性コレステリック液晶化合物の例は、Ｍａｋｒｏｍｏｌ．Ｃｈｅｍ．，１９０巻、２２５５頁（１９８９年）、Ａｄｖａｎｃｅｄ  Ｍａｔｅｒｉａｌｓ  ５巻、１０７頁（１９９３年）、米国特許第４６８３３２７号明細書、同５６２２６４８号明細書、同５７７０１０７号明細書、国際公開ＷＯ９５／２２５８６号公報、同９５／２４４５５号公報、同９７／００６００号公報、同９８／２３５８０号公報、同９８／５２９０５号公報、特開平１−２７２５５１号公報、同６−１６６１６号公報、同７−１１０４６９号公報、同１１−８００８１号公報、および特開２００１−３２８９７３号公報などに記載の化合物が含まれる。２種類以上の重合性コレステリック液晶化合物を併用してもよい。２種類以上の重合性コレステリック液晶化合物を併用すると、配向温度を低下させることができる。
【００６１】
また、液晶組成物中の重合性液晶化合物の添加量は、液晶組成物の固形分質量（溶媒を除いた質量）に対して、８０〜９９．９質量％であることが好ましく、８５〜９９．５質量％であることがより好ましく、９０〜９９質量％であることが特に好ましい。
【００６２】
キラル剤（光学活性化合物）
キラル剤はコレステリック液晶相の螺旋構造を誘起する機能を有する。キラル化合物は、化合物によって誘起する螺旋のセンスまたは螺旋ピッチが異なるため、目的に応じて選択すればよい。
キラル剤としては、特に制限はなく、公知の化合物（例えば、液晶デバイスハンドブック、第３章４−３項、ＴＮ、ＳＴＮ用カイラル剤、１９９頁、日本学術振興会第１４２委員会編、１９８９に記載）、イソソルビド、イソマンニド誘導体を用いることができる。
【００６３】
キラル剤は、一般に不斉炭素原子を含むが、不斉炭素原子を含まない軸性不斉化合物あるいは面性不斉化合物もキラル剤として用いることができる。軸性不斉化合物または面性不斉化合物の例には、ビナフチル、ヘリセン、パラシクロファンおよびこれらの誘導体が含まれる。キラル剤は、重合性基を有していてもよい。キラル剤と硬化性コレステリック液晶化合物が重合性基を有する場合は、重合性キラル剤と重合性コレステリック液晶化合物との重合反応により、コレステリック液晶化合物から誘導される繰り返し単位と、キラル剤から誘導される繰り返し単位とを有するポリマーを形成することができる。この態様では、重合性キラル剤が有する重合性基は、重合性コレステリック液晶化合物が有する重合性基と、同種の基であることが好ましい。従って、キラル剤の重合性基も、不飽和重合性基、エポキシ基またはアジリジニル基であることが好ましく、不飽和重合性基であることがさらに好ましく、エチレン性不飽和重合性基であることが特に好ましい。
また、キラル剤は、液晶化合物であってもよい。
液晶組成物における、キラル剤の含有量は、重合性液晶性化合物量の０．０１モル％〜２００モル％が好ましく、１モル％〜３０モル％がより好ましい。
【００６４】
重合開始剤
液晶組成物は、重合開始剤を含有していることが好ましい。紫外線照射により重合反応を進行させる態様では、使用する重合開始剤は、紫外線照射によって重合反応を開始可能な光重合開始剤であることが好ましい。光重合開始剤の例には、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジンおよびフェナジン化合物（特開昭６０−１０５６６７号公報、米国特許第４２３９８５０号明細書記載）およびオキサジアゾール化合物（米国特許第４２１２９７０号明細書記載）等が挙げられる。
液晶組成物中の光重合開始剤の含有量は、重合性液晶化合物の含有量に対して０．１〜２０質量％であることが好ましく、０．５質量％〜５質量％であることがさらに好ましい。
【００６５】
架橋剤
液晶組成物は、硬化後の膜強度向上、耐久性向上のため、任意に架橋剤を含有していてもよい。架橋剤としては、紫外線、熱、湿気等で硬化するものが好適に使用できる。
架橋剤としては、特に制限はなく、目的に応じて適宜選択することができ、例えばトリメチロールプロパントリ（メタ）アクリレート、ペンタエリスリトールトリ（メタ）アクリレート等の多官能アクリレート化合物；グリシジル（メタ）アクリレート、エチレングリコールジグリシジルエーテル等のエポキシ化合物；２，２−ビスヒドロキシメチルブタノール−トリス［３−（１−アジリジニル）プロピオネート］、４，４−ビス（エチレンイミノカルボニルアミノ）ジフェニルメタン等のアジリジン化合物；ヘキサメチレンジイソシアネート、ビウレット型イソシアネート等のイソシアネート化合物；オキサゾリン基を側鎖に有するポリオキサゾリン化合物；ビニルトリメトキシシラン、Ｎ−（２−アミノエチル）３−アミノプロピルトリメトキシシラン等のアルコキシシラン化合物などが挙げられる。また、架橋剤の反応性に応じて公知の触媒を用いることができ、膜強度および耐久性向上に加えて生産性を向上させることができる。これらは、１種単独で使用してもよいし、２種以上を併用してもよい。
架橋剤の含有量は、３質量％〜２０質量％が好ましく、５質量％〜１５質量％がより好ましい。架橋剤の含有量が、３質量％未満であると、架橋密度向上の効果が得られないことがあり、２０質量％を超えると、コレステリック層の安定性を低下させてしまうことがある。
【００６６】
配向制御剤
液晶組成物中には、安定的にまたは迅速にプレーナー配向のコレステリック液晶層とするために寄与する配向制御剤を添加してもよい。配向制御剤の例としては特開２００７−２７２１８５号公報の段落〔００１８〕〜〔００４３〕等に記載のフッ素（メタ）アクリレート系ポリマー、特開２０１２−２０３２３７号公報の段落〔００３１〕〜〔００３４〕等に記載の式（Ｉ）〜（ＩＶ）で表される化合物などが挙げられる。
なお、配向制御剤としては１種を単独で用いてもよいし、２種以上を併用してもよい。
【００６７】
液晶組成物中における、配向制御剤の添加量は、コレステリック液晶化合物の全質量に対して０．０１質量％〜１０質量％が好ましく、０．０１質量％〜５質量％がより好ましく、０．０２質量％〜１質量％が特に好ましい。
【００６８】
その他の添加剤
その他、液晶組成物は、塗膜の表面張力を調整し膜厚を均一にするための界面活性剤、および重合性モノマー等の種々の添加剤から選ばれる少なくとも１種を含有していてもよい。また、液晶組成物中には、必要に応じて、さらに重合禁止剤、酸化防止剤、紫外線吸収剤、光安定化剤、色材、金属酸化物微粒子等を、光学的性能を低下させない範囲で添加することができる。
【００６９】
コレステリック液晶層は、重合性液晶化合物および重合開始剤、更に必要に応じて添加されるキラル剤、界面活性剤等を溶媒に溶解させた液晶組成物を、基材上に塗布し、乾燥させて塗膜を得、この塗膜に活性光線を照射してコレステリック液晶性組成物を重合し、コレステリック規則性が固定化されたコレステリック液晶層を形成することができる。なお、複数のコレステリック層からなる積層膜は、コレステリック層の製造工程を繰り返し行うことにより形成することができる。
【００７０】
液晶組成物の調製に使用する溶媒としては、特に制限はなく、目的に応じて適宜選択することができるが、有機溶媒が好ましく用いられる。
有機溶媒としては、特に制限はなく、目的に応じて適宜選択することができ、例えばケトン類、アルキルハライド類、アミド類、スルホキシド類、ヘテロ環化合物、炭化水素類、エステル類、エーテル類、などが挙げられる。これらは、１種単独で使用してもよいし、２種以上を併用してもよい。これらの中でも、環境への負荷を考慮した場合にはケトン類が特に好ましい。
【００７１】
基材上への液晶組成物の塗布方法は、特に制限はなく、目的に応じて適宜選択することができ、例えば、ワイヤーバーコーティング法、カーテンコーティング法、押し出しコーティング法、ダイレクトグラビアコーティング法、リバースグラビアコーティング法、ダイコーティング法、スピンコーティング法、ディップコーティング法、スプレーコーティング法、スライドコーティング法などが挙げられる。また、別途支持体上に塗設した液晶組成物を基材上へ転写することによっても実施できる。塗布した液晶組成物を加熱することにより、液晶分子を配向させる。加熱温度は、２００℃以下が好ましく、１３０℃以下がより好ましい。この配向処理により、重合性液晶化合物が、フィルム面に対して実質的に垂直な方向に螺旋軸を有するようにねじれ配向している光学薄膜が得られる。
【００７２】
配向させた液晶化合物は、更に重合させればよい。重合は、熱重合、光照射による光重合のいずれでもよいが、光重合が好ましい。光照射は、紫外線を用いることが好ましい。照射エネルギーは、２０ｍＪ／ｃｍ2〜５０Ｊ／ｃｍ2が好ましく、１００ｍＪ／ｃｍ2〜１，５００ｍＪ／ｃｍ2がより好ましい。光重合反応を促進するため、加熱条件下または窒素雰囲気下で光照射を実施してもよい。照射紫外線波長は３５０ｎｍ〜４３０ｎｍが好ましい。重合反応率は安定性の観点から、高いほうが好ましく７０％以上が好ましく、８０％以上がより好ましい。
重合反応率は、重合性の官能基の消費割合をＩＲ吸収スペクトルを用いて測定することにより、決定することができる。
【００７３】
なお、円偏光分離層であるコレステリック液晶層の厚み（複数層積層されている場合は複数層の合計）は、１μｍ〜１５０μｍが好ましく、１μｍ〜１００μｍがより好ましく、１．５μｍ〜３０μｍがさらに好ましく、２μｍ〜１５μｍが特に好ましい。
【００７４】
（コレステリック液晶層の拡散反射率／正反射率の調整）
本発明者らの検討の結果、特定の波長において拡散反射率が高い液晶層は、層の少なくとも一方の表面、好ましくは層の両表面で液晶分子のチルト角が小さく、且つ液晶分子の面内配向方位をランダムとすることにより得られることが判明した。すなわち、上記のチルト角および面内配向方位を調整することにより、選択反射波長における拡散反射率を調整することができる。コレステリック液晶層表面近傍の液晶配向方向、チルト角はコレステリック液晶層断面の膜表面近傍を透過電子顕微鏡（ＴＥＭ）像などで確認すればよい。
コレステリック液晶層表面の液晶分子のチルト角と面内配向方位とを上記のように調整することにより、最表面でコステリック液晶相の螺旋軸の傾きを有する構成を実現することができる。螺旋軸の傾きを有するとは、後述の螺旋軸の傾きが２°以上である面内の位置があることを意味する。最表面でコステリック液晶相の螺旋軸の傾きを有する構成によりコレステリック液晶相の螺旋軸は面内で僅かなうねりを持って分布させることができると考えられる。すなわち、層の法線方向から螺旋軸のずれを、生じさせることができる。この螺旋軸のずれにより、拡散反射率／正反射率が高い散乱性の層となる。この層の内部には、複数の配向欠陥が存在しうる。
【００７５】
コレステリック液晶層の最表面の螺旋軸の傾きは以下のように得ることができる。
コレステリック液晶層断面をＴＥＭ観察すると、明部と暗部との縞模様が観察できる。縞模様は、層面に略平行な方向に明部と暗部とが繰り返されるように観察される。この明部と暗部の繰り返し２回分（明部２つおよび暗部２つ）が螺旋１ピッチ分に相当する。縞模様の法線方向が螺旋軸となる。コレステリック液晶層の最表面の螺旋軸の傾きは、最表面から１本目の暗部がなす線と同じ側の最表面との角度として得ることができる。
コレステリック液晶層を、最表面の螺旋軸の傾きが面内で変化しているように構成することにより、拡散反射率／正反射率が高い反射光散乱性円偏光分離層を得ることができる。なお、「螺旋軸の傾きが変化している」とは、例えば、表面の任意の直線上で一定間隔で螺旋軸の傾きを測定すると、直線進行方向で増加および減少が確認される状態を示す。増加および減少は、好ましくは繰り返されており、変化は好ましくは連続的である。
最表面はコレステリック液晶層の少なくともいずれか一方（最上面または最下面）であってもよく、両方（最上面および最下面）であってもよいが、両方であることが好ましい。
さらに螺旋軸の傾きの最大値を２０°以下程度とすればよい。螺旋軸の傾きの最大値は２°以上２０°以下であればよく、５°以上２０°以下であることが好ましい。
【００７６】
本明細書において、「チルト角」とは、傾斜した液晶分子が層平面となす角度を意味し、液晶化合物の屈折率楕円体において最大の屈折率の方向が層平面となす角度のうち、最大の角度を意味する。従って、正の光学的異方性を持つ棒状液晶化合物では、チルト角は棒状液晶化合物の長軸方向すなわちダイレクター方向と層平面とのなす角度を意味する。
液晶分子の面内配向方位とは、液晶分子の上記の最大の屈折率の方向最大の屈折率の方向の、層と平行な面内での方位を意味する。面内配向方位がランダムであるとは、面内の液晶化合物分子の面内配向方位の平均方位と４°以上異なる面内配向方位を有する液晶分子がＴＥＭにて１０％以上２０％以下で確認できる状態を意味する。
なお、本明細書において、液晶分子というとき、液晶組成物においては重合性液晶化合物の分子を意味し、重合性液晶化合物が液晶組成物の硬化反応により高分子化している場合は、上記重合性液晶化合物分子に該当する部分構造を意味する。
【００７７】
コレステリック液晶層の形成の際の重合性液晶化合物の配向の際の、下層側表面にある液晶分子のチルト角は０度〜２０度の範囲が好ましく、０度〜１０度がより好ましい。上記の値にチルト角を制御することにより、配向欠陥の密度と、螺旋軸の傾斜角度分布を好ましい範囲とすることができる。
【００７８】
反射光散乱性円偏光分離層形成のためにコレステリック液晶層を形成するときの重合性液晶化合物の配向の際は、下層側表面の液晶分子のチルト角（プレチルト角）を上記のように低く、好ましくは水平にし、且つ液晶分子の配向均一性を低下させるために、液晶組成物を塗布する後述の透明層や基材、または他のコレステリック液晶層の表面にラビングなどの配向処理をしないことが好ましい。コレステリック液晶層の空気界面側の液晶分子を水平にするために、前述の配向制御剤を使用することが好ましい。
【００７９】
（直線偏光分離層とλ／４位相差層とを含む積層体）
直線偏光分離層とλ／４位相差層とを含む積層体からなる円偏光分離層では、直線偏光分離層の面から入射する光は、反射もしくは吸収によって直線偏光に変換され、その後λ／４位相差層を通過することによって右または左の円偏光に変換される。一方、λ／４位相差層からの光入射の場合、いずれの偏光状態の光でも最後に通過する直線偏光分離層によって直線偏光となるが、特に入射光が円偏光の場合はλ／４位相差層によって直線偏光層の透過軸に平行または直交する直線偏光に変換されるので、入射円偏光センスの識別に利用するためにはλ／４位相差層側から光を入射することが好ましく、出射円偏光を利用する場合には、直線偏光分離層側から光を入射することが好ましい。
直線偏光分離層としては、直線偏光子を用いることができ、使用する光の波長域に対応した偏光子であればよい。
【００８０】
直線偏光子
好適に用いることができる赤外線直線偏光子としては、屈折性を有し屈折率の異なる樹脂を多層積層し、延伸により厚みと位相差値を制御した多層誘電体反射偏光子、多数の平行導体線配列（グリット）により構成されたグリット偏光子、形状異方性のある金属ナノ粒子を配列固定した偏光子、二色性色素を配列固定した偏光子などが挙げられる。これらはいずれも薄層状、フィルム状、 あるいは板状に形成することが容易であり、円偏光分離層を形成する工程において、後述のシート状の位相差層を単に貼り合せて形成できる。または、赤外線直線偏光子上に直接、位相差層形成のための組成物を塗布することにより位相差層を形成してすることができ、より薄膜の円偏光分離層の作製が可能である。
【００８１】
多層誘電体反射偏光子は、面内透過軸に平行な振動方向の光のみを透過し、それ以外の光を反射可能な偏光フィルムである。この様なフィルムとして、特表平９−５０７３０８号公報等に開示された多層フィルムを挙げることができる。これは、フィルム面内に複屈折性のない透明誘電体層１からなる層と面内に複屈折性を有する透明誘電体層２からなる層を交互に多層積層したものであり、透明誘電体層１の屈折率を透明誘電体層２の常光屈折率または異常光屈折率のいずれかに一致するように形成したものである。さらにこれらの透明誘電体層の少なくともいずれか一方は、厚み（ｄ）と透明誘電体層の屈折率（ｎ）との積（ｎ×ｄ）が、反射させるべき光の波長の４分の１になる様にして構成される。上記透明誘電体層の形成のための材料は、使用する赤外線波長において光透過性の材料であればよく、例としてはポリカーボネート、アクリル樹脂、ポリエステル、エポキシ樹脂、ポリウレタン、ポリアミド、ポリオレフィン、セルロース誘導体、シリコーン（シリコーンポリウレア等の変性シリコーンを含む）等が挙げられる。
【００８２】
グリット偏光子は、使用する赤外線波長において光透過性の高分子フィルム、ガラス基板やケイ素（Ｓｉ）基板の片面にアルミや銀、または金などの良導体薄膜からなるサブミクロンピッチ（入射光の波長より短いピッチ）の多数の平行導体線配列構造（グリット）を設けたものであり、特開２００２−３２８２３４号公報等に開示された偏光子を挙げることができる。この偏光子は入射光のうちグリットに対して平行な偏光成分は反射し、垂直な偏光成分は透過することによって、偏光子として機能する。必要に応じてこれをガラスで挟んだり反射防止層を設けたりすることができる。
【００８３】
形状異方性のある金属ナノ粒子を配列固定した偏光子は、アスペクト比が大きなハロゲン化銀粒子や、銀粒子を配向しそれを固定したものである。この偏光板は粒子の配列方向に電界振動面を有する赤外光を吸収し、それに直交する方向の赤外光を透過する吸収型の直線偏光板である。これに属するものとして特開昭５９−８３９５１号公報、特開平２−２４８３４１号公報、特開２００３−１３９９５１号公報にあるものを用いることができる。
【００８４】
二色性色素を配列固定した偏光子としては、ＰＶＡ（ポリビニルアルコール）にヨウ素を吸着もしくは２色性染料をドーピングさせ延伸しポリビニレンとした赤外偏光フィルムなどを挙げることができる。この偏光板は延伸方法に電界振動面を有する赤外光を吸収し、それに直交する方向の赤外光を透過する。
これは、ＰＶＡのフィルムをヨウ素／ヨウ化物などの染色性組成物槽中に通してＰＶＡ層の染色を行ったのち４〜６倍の倍率で延伸することによって二色性色素の配向を得ることができる。ＰＶＡのポリビニレンへの変換は米国特許第２．４４５，５５５号に記載されているような塩酸蒸気法で行うことができる。またこの偏光用材料の安定性を改善するために、ホウ酸とボラツクスを含有する水性ボレート化浴を使用してボレート化することも行われる。市販のエドモンド・オプティクス・ジャパン株式会社製の直線偏光フィルムを、これに相当するものとして挙げることができる。
直線偏光分離層の厚さは、０．０５μｍ〜３００μｍが好ましく、０．２μｍ〜１５０μｍがより好ましく、０．５μｍ〜１００μｍが更に好ましい。
【００８５】
λ／４位相差層
位相差板の面内遅相軸は  上記偏光板の吸収軸もしくは透過軸から４５°回転させた方位に設置する。光源としてＬＥＤやレーザーなどの単色光光源を用いる場合には、位相差板の正面位相差は  光源の発光波長の中心波長の１／４の長さ、または「中心波長＊ｎ±中心波長の１／４（ｎは整数）」であることが望ましく、例えば、光源の発光中心波長が１０００ｎｍであれば、２５０ｎｍ、７５０ｎｍ、１２５０ｎｍ、１７５０ｎｍなどの位相差であることが好ましい。また位相差の光入射角度の依存性は小さいほど好ましく、中心波長の１／４の長さの位相差を持つ位相差板がこの点において最も好ましい。
【００８６】
本発明の検知システムまたは検知方法において、赤外線光源として発光波長が異なる多種の光源を組み合わせて用いたり、発光強度のピークが二波長以上の光源や発光が広い波長範囲に及ぶ光源を用いたりする場合などにおいて、円偏光選択性を示す波長域を広くしたい場合が考えられる。そのような場合にも、上述の位相差板を用いることができるが、広帯域の位相差板を用いることがより好ましい。広帯域の位相差板とは広い波長範囲にわたって位相差角度が一定となる位相差板で、この例としては、複屈折率の波長分散が互いに異なる位相差層をその遅相軸を直交させることで広帯域とした積層位相差板、この原理を分子レベルで用い複屈折率の波長分散が互いに異なる置換基をその配列軸を直交させて配向形成した高分子フィルム、使用波長域の波長（λ）に対して位相差がλ／２の層とλ／４の層を互いの遅相軸を６０度に交差して積層した位相差板などを挙げることができる。
【００８７】
上記位相差板の材料の例としては、結晶性のガラスや無機物の結晶や、ポリカーボネート、アクリル樹脂、ポリエステル、エポキシ樹脂、ポリウレタン、ポリアミド、ポリオレフィン、セルロース誘導体、シリコーン（シリコーンポリウレア等の変性シリコーンを含む）等のポリマーや、重合性液晶化合物、高分子液晶化合物を配列させて固定したものを挙げることができる。
λ／４層の厚さは、０．２μｍ〜３００μｍが好ましく、０．５μｍ〜１５０μｍがより好ましく、１μｍ〜８０μｍが更に好ましい。
【００８８】
＜その他の層＞
円偏光分離フィルムは、支持体、上記の液晶化合物の配向のための配向層、円偏光分離層と可視光遮断層の貼合のための接着層、検知に用いる特定の波長域以外の光を透過させないための光遮断層などの他の層を含んでいてもよい。
（支持体）
支持体は特に限定されず、例としては、プラスチックフィルムガラス等が挙げられる。可視光遮断層や円偏光分離層の光学的性質を相殺する性質を有していないことが好ましく、一般的には透明であり、低複屈折性であることが好ましい。プラスチックフィルムの例としては、ポリエチレンテレフタレート（ＰＥＴ）などのポリエステル、ポリカーボネート、アクリル樹脂、エポキシ樹脂、ポリウレタン、ポリアミド、ポリオレフィン、セルロース誘導体、シリコーンなどが挙げられる。上記のコレステリック液晶層の作製のために用いられる支持体は、円偏光分離フィルムにおいては剥離されていてもよい。
支持体と円偏光分離層とを含む円偏光分離フィルムを照射部に用いる場合、円偏光分離層に対し支持体側が光源側になっていることが好ましい。また、支持体と円偏光分離層とを含む円偏光分離フィルムを検出部に用いる場合、円偏光分離層に対し支持体側が受光素子側になっていることが好ましい。
【００８９】
（配向層）
配向層は、有機化合物、ポリマー（ポリイミド、ポリビニルアルコール、ポリエステル、ポリアリレート、ポリアミドイミド、ポリエーテルイミド、ポリアミド、変性ポリアミドなどの樹脂）のラビング処理、無機化合物の斜方蒸着、マイクログルーブを有する層の形成、またはラングミュア・ブロジェット法（ＬＢ膜）による有機化合物（例えば、ω−トリコサン酸、ジオクタデシルメチルアンモニウムクロライド、ステアリル酸メチル）の累積のような手段で、設けることができる。更に、電場の付与、磁場の付与または光照射により、配向機能が生じる配向層も知られている。これらの中でも、ポリマーのラビング処理により形成する配向層が特に好ましい。ラビング処理は、ポリマー層の表面を、紙、布で一定方向に、擦ることにより実施することができる。
配向層を設けずに支持体表面、または支持体をラビング処理した表面に、液晶組成物を塗布してもよい。
【００９０】
（透明層）
反射光散乱性円偏光分離層の作製の際などにおいて、コレステリック液晶層の形成の際に液晶組成物が塗布される下層として、透明層を含んでいてもよい。透明層としては、その表面に設けられる液晶組成物中の重合性液晶化合物分子に対して低いプレチルト角を与える材料からなる層を好ましく用いることができる。
透明層としては、例えば、（メタ）アクリレートモノマー、ゼラチン、ウレタンモノマーなどを含む非液晶性の重合性組成物を塗布硬化したものを用いることができる。例えば、（メタ）アクリレートモノマーを含む層を塗布硬化して得られるアクリル層は面内において等方的であるため、アクリル層表面にラビング処理を施さずに液晶層を形成すると、アクリル層に接している液晶の面内配向方位はランダムとなる。
そのためアクリル層表面に液晶組成物を塗布して形成されるコレステリック液晶層を配向欠陥を有する層とすることができる。
そして、配向欠陥を有する液晶層上に液晶層を形成すると、同様に配向欠陥を有する液晶層を形成することができる。
【００９１】
透明層としてはそのほか、ポリイミド（日産化学社製ポリイミドワニスのサンエバー１３０など）、ポリビニルアルコール、ポリエステル、ポリアリレート、ポリアミドイミド、ポリエーテルイミド、ポリアミド、変性ポリアミドなどの樹脂などを用いてもよい。拡散反射率の高いコレステリック液晶層の形成のため、液晶組成物を塗布する透明層の表面はラビング処理（例えば、ポリマー層の表面を、紙または布等で一定方向に、擦ることによるラビング処理）を行わないことが好ましい。
透明層の厚さは０．０１〜５０μｍであることが好ましく、０．０５〜２０μｍであることがさらに好ましい。
【００９２】
（接着層）
接着剤としては硬化方式の観点からホットメルトタイプ、熱硬化タイプ、光硬化タイプ、反応硬化タイプ、硬化の不要な感圧接着タイプがあり、それぞれ素材としてアクリレート系、ウレタン系、ウレタンアクリレート系、エポキシ系、エポキシアクリレート系、ポリオレフィン系、変性オレフィン系、ポリプロピレン系、エチレンビニルアルコール系、塩化ビニル系、クロロプレンゴム系、シアノアクリレート系、ポリアミド系、ポリイミド系、ポリスチレン系、ポリビニルブチラール系などの化合物を使用することができる。作業性、生産性の観点から、硬化方式として光硬化タイプが好ましく、光学的な透明性、耐熱性の観点から、素材はアクリルレート系、ウレタンアクリレート系、エポキシアクリレート系などを使用することが好ましい。
【００９３】
（光遮断層）
円偏光分離フィルムは、上記の特定の波長域以外での光に対して低い光透過率を有していることが好ましい。光遮断層は、上記の特定の波長域以外での光を遮断するために設けられる。
光遮断層としては、光反射層または光吸収層が挙げられる。
光反射層の例としては、誘電体多層膜およびコレステリック液晶層などを用いることができる。
誘電体多層膜は、無機酸化物や有機高分子材料の屈折率の異なる透明誘電性の層を相互に多層積層したものである。無機酸化物の層は、例えば、ガラス、耐熱性高分子フィルムの表面にスパッタ法などで形成することができる。一方、有機高分子材料の例としては、ポリカーボネート、アクリル樹脂、ポリエステル、エポキシ樹脂、ポリウレタン、ポリアミド、ポリオレフィン、シリコーン（シリコーンポリウレア等の変性シリコーンを含む）等があげられ、特表平９−５０７３０８号公報等に開示された方法に準じて製造することができる。
コレステリック液晶層の反射波長での反射率は、コレステリック液晶層が厚いほど高くなるが、通常の液晶材料では可視光の波長域では２〜８μｍの厚みで飽和し、また片側の円偏光のみに対しての反射であるため反射率は最大で５０％である。円偏光のセンスに関わらず光反射し、自然光の反射率を５０％以上とするために、光反射層としては、周期Ｐが同じで、螺旋のセンスが右のコレステリック液晶層と左のコレステリック液晶層とが積層されたもの、または、周期Ｐが同じで、同じ螺旋のセンスのコレステリック液晶層と、その間に配されるコレステリック液晶層の円偏光反射の中心波長に対して半波長の位相差を有する位相差膜とからなる積層体を用いることができる。
光吸収層としては顔料や染料などの着色剤を分散剤、バインダーやモノマーを含む溶媒に分散した分散液を、基材（受光素子が検出する赤外線波長域で十分な光透過性を有するものが好ましい）の上に塗工して形成された層、染料を用いて直接高分子基材表面を染色した層、染料を含む高分子材料から形成された層を用いることができる。
【実施例】
【００９４】
以下に実施例を挙げて本発明をさらに具体的に説明する。以下の実施例に示す材料、試薬、物質量とその割合、操作等は本発明の趣旨から逸脱しない限り適宜変更することができる。従って、本発明の範囲は以下の実施例に限定されるものではない。【００９５】
＜反射フィルムＭＲ−１（鏡面型）の作製＞
東洋紡株式会社製コスモシャインＡ−４１００（厚み７５μｍ）の易接着処理していないＰＥＴ面上にラビング処理を施し、表１に示す塗布液１を乾燥後の乾膜の厚みが５μｍになるように室温にて塗布した。塗布層を室温にて３０秒間乾燥させた後、８５℃の雰囲気で２分間加熱し、その後３０℃でフュージョン製Ｄバルブ（ランプ９０ｍＷ／ｃｍ）にて出力６０％で６〜１２秒間ＵＶ照射し、液晶層を作製し、反射フィルムＭＲ−１を得た。【００９６】
＜反射フィルムＭＲ−２〜ＭＲ−５（鏡面型）の作製＞
塗布液１の代わりに表１に示す塗布液２〜５をそれぞれ用いた以外は、反射フィルムＭＲ−１の作製と同様の手順で、反射フィルムＭＲ−２〜ＭＲ−５を作製した。【００９７】
＜反射フィルムＳＣ−１（散乱型）の作製＞
東洋紡株式会社製コスモシャインＡ−４３００（厚み７５μｍ）の片面に、表２に示す塗布液Ｂを乾燥後の乾膜の厚みが８μｍになるように室温にてワイヤーバーを用いて塗布した。塗布層を室温にて３０秒間乾燥させた後、８５℃の雰囲気で２分間加熱し、その後３０℃でフュージョン製Ｄバルブ（ランプ９０ｍＷ／ｃｍ）にて出力６０％で６〜１２秒間ＵＶ照射しアクリル層を得た。上記で得られたアクリル層上にラビング処理を施さずに表１に示す塗布液１を乾燥後の乾膜の厚みが５μｍになるように室温にて塗布した。得られた塗布膜を上記と同様に乾燥、加熱、ＵＶ照射を行い、液晶層を作製し、反射フィルムＳＣ−１を得た。【００９８】
＜反射フィルムＳＣ−２〜ＳＣ−５（散乱型）の作製＞
塗布液１の代わりに表１に示す塗布液２〜５をそれぞれ用いた以外は、反射フィルムＳＣ−１の作製と同様の手順で、反射フィルムＳＣ−２〜ＳＣ−５を作製した。
表１に示すように、円偏光分離層形成用の塗布液が共通する反射フィルムはそれぞれ、同じ選択反射中心波長および螺旋センスを有していた。【００９９】
【表１】
0006471162.tif 000003
【０１００】
【化１】
0006471162.tif 000004
【０１０１】
【表２】
0006471162.tif 000005
【０１０２】
＜円偏光分離フィルムａ１〜ａ８の作製＞
作製した反射フィルムＭＲ−１〜ＭＲ−５および反射フィルムＳＣ−１〜ＳＣ−５を以下表３に示すように、そのまま、または２種のフィルムを貼り合わせて円偏光分離フィルムａ１〜ａ８を作製した。上記で作製したＭＲフィルムとＳＣフィルムとを貼り合わせる際には、以下の手順で行った。
表３に示す下層の反射フィルムの、液晶層側の表面に、ＤＩＣ株式会社製ＵＶ硬化型接着剤Ｅｘｐ．Ｕ１２０３４−６を、乾燥後の乾膜の厚みが５μｍになるように室温にてワイヤーバーを用いて塗布する。塗布面と、表３に示す上層の反射フィルムの液晶層側の面とを気泡が入らないように貼りあわせ、３０℃でフュージョン製Ｄバルブ(ランプ９０ｍＷ／ｃｍ)にて出力６０%で１２秒間ＵＶ照射する。その後上層の支持体となっていたＰＥＴフィルムを剥離する。
表３において、λ／４板としては帝人社製  ピュアエースＷ−１４２、直線偏光板としては、サンリツ社製ＨＬＣ２−５６１８ＲＥを用いた。λ／４板と直線偏光板との接着は、ＤＩＣ株式会社製ＵＶ硬化型接着剤Ｅｘｐ．Ｕ１２０３４−６を用いて、上記のＭＲフィルムとＳＣフィルムとの貼り合わせと同様に行った。【０１０３】
【表３】
0006471162.tif 000006
【０１０４】
＜実施例１〜９、比較例１＞
作製した円偏光分離フィルムａ１〜ａ８を、表４に示すように、照射部および検出部で組み合わせて用いて、試料検知を行った。実施例１〜９では、照射部と検出部とで用いる円偏光分離フィルムの螺旋のセンスが同一であり、比較例１では螺旋のセンスが逆になっている。光源としては、図２に示した発光スペクトルの４５０ｎｍまたは８８０ｎｍに発光強度の中心波長を有するＬＥＤ、受光素子（光検出器）としては、アンリツ社製  光パワーメーターＭＬ９００１Ａ、試料としてはカナダ５ドル紙幣（透明部分および非透明部分を有する）を用いた。光源、光検出器、円偏光板分離フィルムは、表３に示すように、図１の配置Ａ〜Ｃに示すように配置した。試料は図１に示す対象物移動部の図の面内に試料平面の短辺方向が、図の奥行き方向に試料平面の長辺方向があるように配置し、検知の際は光路と対象物移動部との交差点にあるようにした。
円偏光分離フィルムａ１〜ａ８は、光源に設置するときは表３に示す下層側が光源側になるように、光検出器に設置するときは表３に示す下層側が光検出器側になるようにした。傾斜角度および光源の波長を表４に示すように選択した。【０１０５】
試料を透明部および非透明部で設置した場合、ならびに試料がない場合の光検出器での出力を表４に示す。表４においては、光源および検出器のいずれにも円偏光分離フィルムを設置しない状態での検出器の出力を１００としたときの値を示す。表４に示すＳ／Ｎは、透明部の測定値に対する試料なしでの測定値の比である。この比が大きいほど誤検知が生じにくいと考えることができる。【０１０６】
【表４】
0006471162.tif 000007
【符号の説明】
【０１０７】
１    円偏光分離フィルム１
２    円偏光分離フィルム２
１１  円偏光分離フィルム１１
１２  円偏光分離フィルム１２
１６  鏡面反射部材
２２  光源
２３  受光素子
２４  対象物移動部
２５  光路
３２  照射部
３３  検出部
【図１】
0006471162.tif 000008
【図２】
0006471162.tif 000009